(57)【要約】本発明は、光ルミネセンス剤、２つの露出接着剤層、および中間バッキング層を含む、光ルミネセンス粘着テープに関する。本発明は、粘着テープを電磁放射線に曝露して反応性放射線を光電セルで検出することによって、基材上での粘着テープの認識を可能にするような粘着テープを使用する方法についても記載する。この方法を使用することで、本発明は、２つの基材を互いに付着する、改善された信頼性および効率を有する方法を提供する。
2005502763.tif 000002
【特許請求の範囲】
【請求項１】
第１の基材に付着できる露出接着剤の第１の層、バッキング層、および第２の基材に付着できる露出接着剤の第２の層を有する光ルミネセンス粘着テープであって、露出接着剤の第２の層が、テープがＦＩＮＡＴ方法２（９０°引きはがし粘着力）に従って残渣を残さずに第２の基材から除去できるように選択された感圧接着剤を含み、前記テープが少なくとも１つの光ルミネセンス剤を含む、光ルミネセンス粘着テープ。
【請求項２】
感圧接着剤の第２の層が、テープがＦＩＮＡＴ方法２（９０°引きはがし粘着力）に従って残渣を残さずにポリカーボネート基材から除去できるように選択される、請求項１に記載の光ルミネセンステープ。
【請求項３】
電磁放射線への暴露に際しテープによって生成される反応性光ルミネセンス放射線が光電セルを含む認識装置で認識できるような量で光ルミネセンス剤が、存在し、幾何学的配置で配置される、請求項１または２に記載の光ルミネセンステープ。
【請求項４】
１つ以上の光ルミネセンス剤を粘着テープの質量に対して少なくとも０．００１ｗｔ％の濃度で含む、請求項１〜３のいずれか一項に記載の光ルミネセンス粘着テープ。
【請求項５】
粘着テープが２つの基材間で結合されアセンブリーを形成して、分離力が２つの基材にかけられた際に、１つの非露出層内で、またはテープの２つの隣接する非露出層間の境界面の１つで粘着テープが、凝集剥離する、請求項１〜４のいずれか一項に記載の光ルミネセンス粘着テープ。
【請求項６】
追加の非露出層が光ルミネセンス剤を含む、請求項１〜５のいずれか一項に記載の光ルミネセンス粘着テープ。
【請求項７】
光ルミネセンス剤が蛍光性である、請求項１〜６のいずれか一項に記載の光ルミネセンス粘着テープ。
【請求項８】
光ルミネセンス剤がリン光性である、請求項１〜６のいずれか一項に記載の光ルミネセンス粘着テープ。
【請求項９】
前記第１の接着剤層が、アクリレートベースの感圧接着剤およびラバーレジンベースの感圧接着剤の群から選択される、請求項１〜８のいずれか一項に記載の光ルミネセンス粘着テープ。
【請求項１０】
引きはがし粘着力がＦＩＮＡＴ方法２（９０°引きはがし粘着力）に従って測定された際に、第１の基材からの第１の接着剤層の引きはがし粘着力が、第２の基材からの第２の接着剤の引きはがし粘着力よりも少なくとも１Ｎ／ｃｍ大きい、請求項１〜９のいずれか一項に記載の光ルミネセンス粘着テープ。
【請求項１１】
引きはがし粘着力がＦＩＮＡＴ方法２（９０°引きはがし粘着力）に従って測定された際に、第２の基材からの第２の感圧接着剤層の引きはがし粘着力が約２．０Ｎ／ｃｍ以下である、請求項１０に記載の光ルミネセンス粘着テープ。
【請求項１２】
基材が請求項１〜１１のいずれか一項に記載の粘着テープによって互いに付着している、第１の基材および第２の基材を含むアセンブリー。
【請求項１３】
第２の基材がデータカードである、請求項１２に記載のアセンブリー。
【請求項１４】
ａ）第１の基材を提供するステップと、
ｂ）請求項１〜１１のいずれか一項に記載の光ルミネセンス粘着テープを提供するステップと、
ｃ）前記粘着テープを第１の露出接着剤表面によって第１の基材に付着するステップと、
ｄ）光ルミネセンス粘着テープを光ルミネセンス剤を励起できる電磁放射線に曝露するステップと、
ｅ）第１の基材上の粘着テープの存在を光電セルによって確認するステップと、
ｆ）第２の基材を提供するステップと、
ｇ）第２の基材を第２の接着剤層によって、前記粘着テープを有する第１の基材に付着するステップと、
を含む、２つの基材を互いに付着させる方法。
【発明の詳細な説明】
【技術分野】
【０００１】
本発明は、光ルミネセンス剤、２つの露出接着剤層、および中間バッキング層を含む光ルミネセンス粘着テープに関する。本発明は、粘着テープを電磁放射線に曝露して反応性放射線を光電セルで検出することで、基材上での粘着テープの認識を可能にするような粘着テープを使用する方法についても記載する。この方法を使用することで、本発明は２つの基材を互いに付着する、改善された信頼性および効率を有する方法を提供する。
【背景技術】
【０００２】
例えばクレジットカード、バンクカード、ＩＤカード、保険証カードおよび運転免許などのデータを有するカードを、それらの予期されるエンドユーザに郵便サービスを通じて送ることが一般的になってきた。データカードは、特定の特権的または個人情報へのアクセスを可能にし、および／または資金の移動を可能にするかもしれないので、かなり価値があるかもしれない。したがってこのようなデータカードが、安全かつ認識できる形態で、予期されるエンドユーザに届くことが重要である。例えばカードは、データカードをエンドユーザに提示し、カードの性格と用途を説明するキャリアシートなどの基材に付着されることが多い。データカードを基材に固定する追加の利点としては、例えば存在する場合、磁気ストライプが輸送中摩擦によって損傷するのを防止し、封筒の透明窓を通してデータカードを観察できる基材上の位置に固定することが挙げられる。データカードが、データカードを損傷したりまたはそれを接着剤残渣で汚染したりせずに、限定的な力で基材から分離できることも重要である。
【０００３】
本発明は、例えば即座の分離と償還のために、スーパーマーケットで割引クーポンを製品に付着するのにも有用であるかもしれない。本発明の粘着テープおよび／または方法を使用して、無料サンプルをより大きな製品パッケージに付着できる。
【０００４】
最近は、データカード配布のために、欠陥のない郵送装置および過程が、より重要視されている。郵送装置の正しい位置に堅固に付着していないデータカードは、郵送中に紛失したり、誤配されたり、および／またはそれらを不正使用しそうな者の手に陥るかもしれない。
【０００５】
データカードを紙などの基材に付着するためのいくつかの方法が記載されている。カードを予備成形紙または厚紙スリーブ内に入れる、あるいはデータカードの四隅をそれぞれ基材中の４つの各切れ込みに入れるなどの機械的付着方法が一般的である。
【０００６】
またデータカードは、接着剤を使用して基材に付着されている。一般的に使用される接着剤は、広告または無料サンプルを雑誌に付着するのに使用されるのと同様のホットメルト接着剤スポットである。これらの接着剤は、ヒートガンによって個々のスポットで分配されても良く、あるいはダウンズ（Ｄｏｗｎｅｓ）の米国特許第５，９３５，６７０号で記載されるように、熱可塑性感圧接着剤の予備成形スポットの形態で用いられても良い。
【０００７】
クレジットカードをメーラーに付着するのに、バッキングを含む片面感圧性粘着テープも使用されている。オットー（Ｏｔｔｏ）のＥＰ  １１９  ４１２号は、クレジットカードを完全に覆って基材に付着するのに使用される片面感圧性粘着テープの使用について記載している。粘着テープはカードの前面を覆って保護し、後面の磁気ストライプとは接触しない。
【０００８】
バルビエリ（Ｂａｒｂｉｅｒｉ）の国際公開第９２／１６４４７号は、データカードを封筒の窓の下に保持する透明な片面粘着テープを有するクレジットカードメーラーについて記載している。接着剤表面はクレジットカードの前面に接触する。
【０００９】
スコール（Ｓｃｈｏｌｌ）のＤＥ  １９７  ２２  ６２７号は、チップまたは磁気ストライプを有するカードを基材に固着するための接着剤フィルムの使用について記載しており、そこでは接着剤フィルムが接着剤コーティングで基材に付着され、カードが、ポリエチレン、ポリプロピレン、ポリエステル、ＰＶＣまたはそれらの混合物の薄いフィルムによって提供される接着力によって、接着剤フィルムの対向面に付着される。テープ中へのルミネセンス層の包含は、ラベル貼り機によるテープの検出を助ける。粘着テープは、接着力を使用してデータカードの後面を１枚の紙に付着するようにデザインされるが、磁気ストライプを一般に有するデータカード後面に接触する、テープ表面の露出感圧接着剤層を含まない。
【００１０】
光ルミネセンスフィルムは既知であり、警告し注意を与える標識を提供するために商業的にも使用されており、安全情報を伝達するその他のメッセージを提供する。これらのフィルムは、また「グローインザダーク」または「発光性」フィルムとして特徴づけられることもある。これらのフィルムは片面の接着剤単層と組み合わされて、光ルミネセンス接着剤被覆シートまたは粘着テープを形成することが多い。光ルミネセンスフィルムおよび片面感圧性粘着テープは、コネチカット州ブランフォードのシートン・プロダクツ（Ｓｅｔｏｎ  Ｐｒｏｄｕｃｔｓ，Ｂｒａｎｆｏｒｄ，ＣＴ）からのシートン・アイデンティフィケーション製品カタログ（Ｓｅｔｏｎ  Ｉｄｅｎｔｉｆｉｃａｔｉｏｎ  Ｐｒｏｄｕｃｔｓ  Ｃａｔａｌｏｇ）（ＡＥ３３ページ、１９９６年）、コネチカット州ノースフォードのＤ＆Ｇサイン・アンド・ラベル（Ｄ＆Ｇ  Ｓｉｇｎ  ａｎｄ  Ｌａｂｅｌ，Ｎｏｒｔｈｆｏｒｄ，ＣＴ）からのＤ＆Ｇサイン・アンド・ラベル・カタログ（（Ｄ＆Ｇ  Ｓｉａｎ  ａｎｄ  Ｌａｂｅｌ  Ｃａｔａｌｏｇ）ＷＫ（Ｗ３７ページ、１９９６年夏号）、およびウィスコンシン州ミルウォーキーのＷ．Ｈ．ブレイディ・カンパニー（Ｗ．Ｈ．Ｂｒａｄｙ  Ｃｏ．，Ｍｉｌｗａｕｋｅｅ，ＷＩ）からのブレイディ−シグニ−マーク部門カタログ（Ｂｒａｄｙ−Ｓｉｇｎｉ−ｍａｒｋ  Ｄｉｖｉｓｉｏｎ  Ｃａｔａｌｏｇ）Ｓ−１７（４６ページ、１９９６年）などの商業カタログに見つかる。このようなテープおよびシート上の典型的なメッセージとしては、「危険−高電圧」、「出口」、「火災報知器」、「消火器」「酸素、禁煙」などが挙げられる。
【００１１】
コーウィン（Ｃｏｒｗｉｎ）の米国特許第２，３３３，６４１号は、発光性材料を含む感圧接着剤層が片面に被覆された透明バッキング層を含む粘着テープについて記載している。
【００１２】
ホー（Ｈｏ）らの米国特許第５，４６８，５３２号は、片面に接着剤を有する、多層ＰＶＣフリーフィルムベースのグラフィック製品について記載している。バッキング層は蛍光性顔料を含んでも良い。
【００１３】
ＥＰ  ７３３  ４８３号は、印刷されたテキストを標識するためのハイライトとして使用するための小型ハンドディスペンサー中で提供される、片面に接着剤を有する蛍光性テープの細いストリップについて記載している。
【００１４】
米国特許第５，１４９，１３９号は、蛍光性添加剤を有する水溶性糊の裏が付いた郵便切手について記載している。水に浸されて手紙から除去され再使用された郵便切手は、蛍光性糊の不在のために光学認識装置によって不正と同定される。
【００１５】
ＧＢ  ２  ０６４  ６１４号は、光学認識装置を使用してソートできるように、蛍光性顔料を書類表面に転写する、接触転写印刷リボンについて記載している。
【００１６】
ヨネタニ（Ｙｙｏｎｅｔａｎｉ）のＥＰ  ７０４，５１０号は、リン光性接着剤被覆製品について記載している。シートは、透明層、アルミン酸ストロンチウムベースの発光原子団を含むリン光性層、白色顔料を含む反射層、および感圧接着剤単層をこの順序で含む。
【００１７】
感圧接着剤層を非発光性表面に有する光ルミネセンスフィルムは、３Ｍから３ＭTMスコッチカル（Ｓｃｏｔｃｈｃａｌ）TM発光性フィルムシリーズ５７００として市販される。シリーズ５７００フィルムは、優れた化学およびしみ抵抗性を有し、淡い黄緑色の環境に無害な発光性の主表面を有する。接着剤の裏が付いたフィルムであるシリーズ５７００フィルムは、フィルム中の光子励起の終了後、６時間まで持続する明るさを提供するリン光性フィルムである。
【発明の開示】
【発明が解決しようとする課題】
【００１８】
したがってクレジットカードをメーラーに付着するシステムの手可能性にもかかわらず、自動付着過程中に接着剤付着システムの存在を確認できるようにする追加の特徴を同時に提供しながら、データカードの磁気ストライプを有する側を基材に堅固に確実に付着させ、接着剤残留なしにカードを基材から除去できるようにする、データカードのための使いやすい接着剤付着システムに対する必要性がなおもある。本発明のその他の目的は、以下の本発明の説明から理解される。
【課題を解決するための手段】
【００１９】
本発明は、第１の基材に付着できる露出接着剤の第１の層、バッキング層、および第２の基材に付着できる露出接着剤の第２の層を有し、露出接着剤の第２の層が、テープがＦＩＮＡＴ方法２（９０°引きはがし粘着力）に従って残渣を残さずに第２の基材から除去できるように選択された感圧接着剤を含み、前記テープが少なくとも１つの光ルミネセンス剤を含む、光ルミネセンス粘着テープについて記載する。
【００２０】
次に本発明は、第１の基材および第２の基材を含み、前記基材が本発明の光ルミネセンス粘着テープによって互いに付着する、アセンブリーについても記載する。
【００２１】
最後に、本発明は、ａ）第１の基材を提供するステップと、ｂ）本発明の光ルミネセンス粘着テープを提供するステップと、ｃ）前記粘着テープを第１の露出接着剤表面によって第１の基材に付着するステップと、ｄ）粘着テープを光ルミネセンス剤を励起できる電磁放射線に曝露するステップと、ｅ）第１の基材上の光ルミネセンス粘着テープの存在を光電セルによって確認するステップと、ｆ）第２の基材を提供するステップと、ｇ）第２の基材を第２の接着剤層によって、前記粘着テープを有する第１の基材に付着するステップと、を含む、２つの基材を互いに付着する方法について記載する。
【発明を実施するための最良の形態】
【００２２】
本発明の光ルミネセンステープは、第１の基材に付着できる露出接着剤の第１の層、バッキング層、および第２の基材に付着できる露出接着剤の第２の層を含み、露出接着剤の第２の層は、テープがＦＩＮＡＴ方法２（９０°引きはがし粘着力）に従って残渣を残さずに第２の基材から除去できるように選択された感圧接着剤を含み、前記テープは少なくとも１つの光ルミネセンス剤を含む。
【００２３】
第１の接着剤層のために選択される接着剤材料は、第１の基材と接着剤結合を形成できるいかなる接着剤材料であっても良い。接着剤は、常態で粘着性を有する感圧接着剤と、周囲条件下では粘着性を有さない加熱活性化接着剤と、郵便切手などで一般に用いられる湿分活性化接着剤または糊と、湿分硬化接着剤、熱硬化性接着剤、二液型室温硬化性接着剤、嫌気性硬化接着剤、およびＵＶ硬化性接着剤などの硬化性接着剤とを含む、材料の大集団から選択されても良い。
【００２４】
第１の接着剤層は、好ましくは感圧接着剤（ＰＳＡ）を含む。多種多様の感圧接着剤のいずれでも本発明の光ルミネセンス粘着テープ中で第１の接着剤層として用いて良い。これらとしては、天然ゴム、合成ゴム、ポリウレタン、シリコーン、アクリル、ビニルエーテル、およびポリオレフィンベースの感圧接着剤が挙げられるが、これに限定されるものではない。感圧接着剤組成物は、例えば粘着付与剤、可塑剤、および充填材などの改質剤を含んでも良い。典型的な感圧性調合物については、「感圧接着剤技術ハンドブック」（Ｔｈｅ  Ｈａｎｄｂｏｏｋ  ｏｆ  Ｐｒｅｓｓｕｒｅ  Ｓｅｎｓｉｔｉｖｅ  Ａｄｈｅｓｉｖｅ  Ｔｅｃｈｎｏｌｏｇｙ）第３版、Ｄ．サタス（Ｄ．Ｓａｔａｓ）編、米国ロードアイランド州ウォーウィックのサタス・アンド・アソシエーツ（Ｓａｔａｓ  ａｎｄ  Ａｓｓｏｃｉａｔｅｓ、Ｗａｒｗｉｃｋ、Ｒｈｏｄｅ  Ｉｓｌａｎｄ、ＵＳＡ）（１９９９年）で詳細に記載されている。
【００２５】
第１の接着剤層として使用するのに特に好ましい感圧接着剤は、アクリレートベースの感圧接着剤およびラバーレジンベースの感圧接着剤からなる群より選択される。
【００２６】
好ましくは第１の接着剤層は５μｍ〜１００μｍ、好ましくは１０μｍ〜５０μｍの厚さを有する。また第１の接着剤層は、連続層または不連続層のどちらであっても良い。また第１の接着剤層は、任意にその露出面の微細構造と共に提供されて、接着剤層のエアブリード性および／または一時的な再配置性などの追加の利点を提供しても良い。
【００２７】
露出接着剤の第２の層は、粘着テープがＦＩＮＡＴ方法２（９０°引きはがし粘着力）に従って肉眼で見える接着剤残渣を残さずに第２の基材から除去できるように選択される。
【００２８】
本発明の第２の接着剤層として使用するための接着剤は、好ましくは第２の基材が時期尚早に剥離するのを防ぐ基材への付着と、第２の基材に残渣が残るのを防ぐ凝集力との許容可能なバランスを有するように選択される。
【００２９】
特定の基材への良好な付着は、例えば感圧接着剤の軟度、または基材の極性の観点から当該基材を濡らす能力などの特性を最適化することで得られる。接着剤材料中の高い凝集強さは、例えば高分子量ポリマー、架橋ポリマーを用いること、および／またはアクリレートベースの感圧接着剤への極性共重合体の包含を通じて提供できる。
【００３０】
例えば特定の除去できる感圧接着剤が、接着剤の特徴の組み合わせを示すので、これらがデータカードなどの基材を堅固に、しかし残渣がなくはずれるように結合するのに特に適することが、本発明者らによって発見された。例えばこのような接着剤については、例えばシルバー（Ｓｉｌｖｅｒ）の米国特許第３，６９１，１４０号、ベーカー（Ｂａｋｅｒ）の同第４，１６６，１５２号、（Ｃｏｏｐｒｉｄｅｒ）の同第５，５７１，６１７号、およびクランダル（Ｃｒａｎｄａｌｌ）の同第５，７５６，６２５号で詳細に記載されている。
【００３１】
好ましくは感圧接着剤の第２の層は、テープがＦＩＮＡＴ方法２（９０°引きはがし粘着力）に従ってポリカーボネート基材から除去できるように選択される。ポリカーボネートはデータカード産業において一般的に使用され、ポリカーボネートから除去できることが分かった感圧接着剤層は、発明者らによって、ポリ塩化ビニル（ＰＶＣ）と、ポリエチレンテレフタレート（ＰＥＴ、ＰＥＴＧ、ＰＥＴＦ）などのポリエステルと、ポリスチレン（ＰＳ）と、アクリロニトリル−ブタジエン−スチレンポリマー（ＡＢＳ）と、ポリエチレン（ＰＥ）およびポリプロピレン（ＰＰ）などのポリオレフィンとをはじめとする、データカード産業で用いられるその他の基材から除去できることが分かった。したがってポリカーボネートからの除去性は、一般にデータカードで遭遇するその他の基材への付着挙動のガイドラインとして使用できる。
【００３２】
また第２の接着剤層は、任意に露出面の微細構造と共に提供されて、接着剤層のエアブリード性および／または一時的な再配置性などの追加の利点を提供しても良い。
【００３３】
本発明の光ルミネセンス粘着テープは、好ましくは第１および第２の基材に対して、それぞれ特定の相対結合強度を示す。第１の基材からの第１の接着剤層の接着剤剥離強さは、好ましくは第２の基材からの第２の接着剤層の接着剤剥離強さよりも大きくなるように選択される。具体的には、ＦＩＮＡＴ方法２（９０°引きはがし粘着力）に従った測定で、第１の基材からの第１の接着剤層の引きはがし粘着力が、第２の基材からの第２の接着剤層の引きはがし粘着力よりも少なくとも１Ｎ／ｃｍ、より好ましくは少なくとも２Ｎ／ｃｍ、特に好ましくは少なくとも２．５Ｎ／ｃｍ大きいことが好ましい。この接着剤剥離強さの関係は、例えばクレジットカードなどの第２の基材を第１の基材に付着する際に好ましい。例えばデータカードが脱離される際に、粘着テープが第１の基材と共に残ることが好ましい。これによって、例えばデータカードからテープが別に除去される必要がなくなり、自動カード読み取り機との関わりで、粘着テープがデータカードの使用に干渉するかもしれない可能性を低下させることが確実になる。
【００３４】
「差違付着（ｄｉｆｆｅｒｅｎｔｉａｌ  ａｄｈｅｓｉｏｎ）」と称することができるこの剥離強さの関係は、いくつかの方法によって確実になる。上述の好ましい差違付着を確実にする一方法は、２つの化学的に異なるＰＳＡをバッキングの各主表面にそれぞれ提供することである。例えば第１の基材に結合するためによりアグレッシブな感圧接着剤、そして第２の基材に結合するために固有により弱い感圧接着剤を選択することができる
【００３５】
差違付着を提供するのに好ましい第２の方法は、２つの異なる各基材に対して、固有に異なる付着レベルを有する単一ＰＳＡ（バッキングの各面に被覆される）を選択することである。差違付着を提供する第３の方法は、１つのＰＳＡをバッキングの片面に連続層として、バッキングの反対側に不連続層として提供することである。差違付着を提供する第４の方法は、接着剤層の１つに充填材を添加する、あるいは例えばタルクまたはヒュームドシリカによって接着剤表面の１つの粘着性を低下させることである。
【００３６】
９０°引きはがし粘着力によって測定される第２の接着剤層と第２の基材間の感圧接着剤結合の強度は、一方では第２の基材が第１の基材に確実で安全に結合するようなものであることが好ましい。他方ではこの結合強度は、エンドユーザによって手で容易に破断できるように十分低いことが好ましい。ＦＩＮＡＴ方法２（９０°引きはがし粘着力）によって測定される第２の基材からの第２の接着剤層の引きはがし粘着力は、好ましくは２．０Ｎ／ｃｍ以下、より好ましくは１．５Ｎ／ｃｍ以下、そして特に好ましくは１．０Ｎ／ｃｍ以下である。
【００３７】
本発明の光ルミネセンス粘着テープは、露出接着剤の第１および第２の層の間に挾まれたバッキング層も含む。バッキング層は、例えば紙、ポリマーフィルム、金属箔、織物ウェブ、非織物ウェブ、スクリム、およびポリマー被覆紙などの多層ラミネートをはじめとするがこれに限定されるものではない、粘着テープ産業で使用されるあらゆる既知のバッキング層を含んでも良い。好ましいバッキング層は、可塑化ポリ塩化ビニル（ＰＶＣ）と、酢酸セルロースと、ポリエチレンテレフタレート（ＰＥＴ）と、ポリエチレン（ＰＥ）およびポリプロピレン（ＰＰ）などのポリオレフィンとをはじめとするポリマーフィルムである。本発明で使用するのに適するバッキング層は、好ましくは１０μｍ〜２５０μｍの厚さを有する。２０μｍ〜１００μｍの範囲の厚さが最も好ましい。バッキング層は、透明、半透明または不透明であっても良い。「見えない」外観と限定的視覚注意喚起特性を有する全体的透明テープ構造が所望されるテープの実施態様では、バッキングが透明または半透明であることが好ましい。
【００３８】
追加の非露出層が本発明のテープに含まれて、粘着テープが２つの基材間で結合されてアセンブリーを形成して分離力が２つの基材にかけられた際に、１つの非露出層内で、またはテープの２つの隣接する非露出層間の境界面の１つで凝集剥離する能力などの特性を提供しても良い。
【００３９】
例えばコンガード（Ｃｏｎｇａｒｄ）らの国際公開第００／４６１９６号で記載されているこのような層剥離性テープは、バッキングまたは別の層に対する付着性に劣る非露出層を含む。具体的に国際公開第００／４６１９６号は、第１の主表面に接着剤層を有し、第１の主表面に対向する第２の主表面に非粘着性ポリマー層と第２の接着剤層をこの順序で有する、キャリア層を含むスプライシングテープを開示し、スプライシングテープは、キャリア層と非粘着性層が同時押出しされた層でないという条件で、キャリア層と非粘着性を有するポリマー層の間で層間剥離できる。したがって２つの基材間に挟まれた粘着テープを含むアセンブリーに分離力がかけられた際に、破損が起きる所定の境界面が粘着テープ中にある。層剥離破損が生じた後、層剥離によってできた２つの新しい露出面が、接触粘着性を有さないことが好ましい。このタイプの層剥離性テープは、例えば粘着テープの一部が、用いられる２つの各基材に付着したままでも好ましくなくはない用途で用いられるかもしれない。
【００４０】
また追加の非露出層は、例えば２つの基材間に挟まれた粘着テープを含むアセンブリーに分離力がかけられた際に、凝集剥離する薄葉紙層などの弱い紙層を含んでも良い。このような弱い、凝集剥離性である紙層を有する粘着テープは、例えば両面が水溶性アクリル感圧接着剤で被覆された紙キャリアについて具体的に記載している、ヌートバー（Ｎｏｏｔｂａａｒ）の米国特許第５，９１６，６５１号で開示されている。紙キャリアは、薄葉紙などの弱い層剥離性紙であるように選択される。
【００４１】
審美的なまたは機能的理由から着色光ルミネセンス粘着テープが所望される特定の用途では、添加顔料が光電セルによる粘着テープの光学認識に干渉しない限り、バッキング層または別の層中で着色顔料が用いられても良い。
【００４２】
本発明の光ルミネセンス粘着テープは、追加のバッキング層、接着剤層、下塗剤（付着促進剤）、および／または剥離剤をはじめとする別の層をさらに含んでも良い。これらは、粘着テープの取扱適性を改善して特徴を転換し、あるいは着色顔料および／または光ルミネセンス剤のためのキャリア層の役目を果たすために存在しても良い。またこのような追加層は、１つの層の他方への付着を修正しても良い。存在する場合、他の層は、粘着テープ構造内で、光電セルによる粘着テープの光学認識に干渉しないような光学的特徴と幾何学的配置を有することが好ましい。
【００４３】
また本発明の光ルミネセンス粘着テープは、少なくとも１つの光ルミネセンス剤を含む。
【００４４】
「光ルミネセンス剤」は、ここでは光による励起によってルミネセンスを示させることができるあらゆるルミネセンスの材料として定義される。
【００４５】
次に「ルミネセンス」は、約４００ｎｍ〜約７００ｎｍの電磁スペクトルの可視部分における蛍光性またはリン光性発光の双方を包含する。
【００４６】
「蛍光性」とは、ここではその他の線源からの放射線の吸収の即座の結果として、そしてその最中にのみ、電磁放射線を特に可視光の形態で放出する材料について説明するために使用される。より具体的には「蛍光」は、励起電子状態からより低エネルギーの電子状態へのスピン保存遷移の結果として生じる、物質からの光子の放射として定義される。本発明では、上の定義の１つによってカバーされるあらゆる材料が「蛍光性」と称される。
【００４７】
「リン光性」とは、ここでは放射線源を取り除いたずっと後にも可視範囲で光を放出する材料について説明するのに使用される。リン光性物質は、「グローインザダーク」ノベルティ製品および安全装置で典型的に用いられるものである。「リン光」は、ここでは励起電子状態からより低エネルギーの電子状態へのスピン非保存遷移の結果として生じる、分子からの光子の放射として定義される。本発明では、上の定義の１つによってカバーされるあらゆる材料が「リン光性」と称される。
【００４８】
３５０ｎｍよりも上でルミネセンスを示す物質、特に可視範囲（約４００ｎｍ〜７００ｎｍ）でルミネセンスを示すものは、好ましくはそれらの化学構造中に特定の部分を含む。これらの部分は好ましくは特性が芳香族であり、炭化水素または複素環式化合物であっても良く、また多重環構造を有しても良い。適切に置換されるとルミネセンスを発するかもしれない芳香族基の例は、フェニル、ナフチル、キノリル、ピリジル、フリルなど、およびそれらの対応する多価の基である。
【００４９】
蛍光を発することが知られているより具体的な化学クラスとしては、ベンゾオキサジノン、テレフタル酸誘導体、ピラジロン誘導体、オキシネート、アルダジン誘導体、ベンズチアゾール誘導体、チオキサンテン誘導体、サリチル酸誘導体、アントラニル酸誘導体、クマリン誘導体、およびバルビツル酸誘導体が挙げられる。
【００５０】
スペクトルの可視部で蛍光またはリン光を発することができるその他の構成要素としては、少量の活性剤でドープされた高純度無機材料が挙げられる。無機材料は、それらの蛍光色に従っていくつかのグループに分けることができる。青白色蛍光を示す材料の例は、Ｙ2ＳｉＯ5：Ｔｂ、Ｃｅ、ＺｎＳ：Ａｇ、ＢａＭｇ2Ａｌ16Ｏ27：Ｅｕ、およびＳｒ5（ＰＯ4）3Ｃｌ：Ｅｕである。緑黄色の蛍光を示す材料の例としては、ＺｎＳ：Ｃｕ、ＺｎＳｉＯ4：Ｍｎ、およびＢａＭｇ2Ａｌ16Ｏ27：Ｅｕ，Ｍｎが挙げられる。オレンジ−赤の範囲で蛍光を発する物質の例は、ＣａＳｉＯ3：Ｍｎ、Ｐｂ、ＺｎＳ：Ｍｎ、Ｌａ2Ｏ2Ｓ：Ｅｕ、ＹＶＯ４：Ｅｕ、Ｙ2Ｏ2Ｓ：Ｅｕ、およびＹ2Ｏ3：Ｅｕである。数あるその他の材料の中でもケイ酸亜鉛鉱などのミネラル粉末は、光ルミネセンスを示すことが知られており、本発明で光ルミネセンス剤として用いることができる。無機および有機材料のどちらも例えばドイツ国ゼールズのハニーウェル・スペシャルティ・ケミカルズ（Ｈｏｎｅｙｗｅｌｌ  Ｓｐｅｃｉａｌｔｙ  Ｃｈｅｍｉｃａｌｓ，Ｓｅｅｌｚｅ，Ｇｅｒｍａｎｙ）（旧称アライド・シグナル／リーデル・デ・ハーン社（Ａｌｌｉｅｄ  Ｓｉｇｎａｌ／Ｒｉｅｄｅｌ−ｄｅ  Ｈａｅｎ  ＧｍｂＨ））からルミラクス（Ｌｕｍｉｌｕｘ）TMの名称の下に市販される。
【００５１】
光電セルを含む光学認識装置で検出できる光を放射できる、あらゆる光ルミネセンス剤を本発明で用いることができる。しかし固有の光ルミネセンスを有する第１の基材に光ルミネセンス粘着テープを付着する場合、本発明に特定の適応を施すことが望ましいかもしれない。例えば多くの等級の紙は、それ自体にかなりの固有光ルミネセンス特性を与える量で、界面活性剤、漂白剤、および光学的光沢剤などの光ルミネセンス添加剤を含む。このような紙シートを第１の基材として使用する場合、紙基材からのバックグランド発光が存在する場合でも検出できる光ルミネセンス剤が、好ましくは選択される。これは実際には第１の基材の発光スペクトルを評価して、粘着テープのために、第１の基材の主発光とは異なる波長での発光を有する光ルミネセンス剤を選択することで達成される。例えば紙が４００ｎｍで強い蛍光を有する場合、粘着テープのために、例えば６００ｎｍでかなりの発光を有する光ルミネセンス剤を選択することができる。第１の基材からの発光が低下するように、または光電セルに到達するのを完全に防ぐように、光学認識装置内の光電セルに光学フィルターが装着されていても良い。
【００５２】
光ルミネセンス粘着テープからの発光の観察のためにそれぞれ選択されたこの波長または波長範囲は、「認識波長」として定義される。概して光ルミネセンス剤の発光が、認識波長における第１の基材からのバックグラウンド光ルミネセンスの少なくとも２倍の規模を有することもまた好ましい。好ましくは光ルミネセンス剤の発光は、認識波長における第１の基材からのあらゆる光ルミネセンス発光の４倍の規模を有する。
【００５３】
粘着テープ内に組み込まれる１つ以上の光ルミネセンス剤の量は、用いられる光ルミネセンス剤の個々の特性に従って、そして存在する場合、第１の基材からのあらゆるバックグラウンド光ルミネセンスに従って選択される。光ルミネセンス剤のレベルは、粘着テープ総重量を基準にして０．００１重量％程度の低さでも良い。光ルミネセンス剤の好ましい量は、粘着テープ総重量を基準にして０．０１〜５．０重量％、より好ましい量は、粘着テープ総重量を基準にして０．１〜２．０重量％である。
【００５４】
本発明で用いられる認識装置、すなわち光電セルによって効果的に観察できるようなあらゆる幾何学的配置と量で、粘着テープ中に光ルミネセンス剤を用いても良い。光ルミネセンス剤は、例えば粘着テープの接着剤層内、バッキング層内、または光ルミネセンスインク層などの別の追加層内に包含されても良い。
【００５５】
例えば光ルミネセンス剤がバッキング層内に位置する場合、第２の基材を付着するための第２の接着剤層は好ましくは透明である。「透明」は、ここでは光ルミネセンス過程において、ＡＳＴＭ方法Ｄ１７４６−９７による測定で６０％以上、好ましくは７０％以上、より好ましくは８０％以上の範囲、そして特に好ましくは８５％以上の範囲で励起放射線および放出放射線の双方を透過する能力を有することと定義される。これによって光ルミネセンス剤からの励起光および放出光が接着剤層を通過できるようになり、粘着テープが光学認識装置によって認識できるようになる。
【００５６】
光ルミネセンス粘着テープの具体的構造とは独立に、透明接着剤層の使用が好ましい。
【００５７】
本発明の粘着テープで用いられる光ルミネセンス剤は、好ましくは光ルミネセンスインクを含む追加層中に提供される。光ルミネセンスインクはドイツ国エッセンのカスコ・ノーベル（Ｃａｓｃｏ  Ｎｏｖｅｌ  ＧｍｂＨ，Ｅｓｓｅｎ，Ｇｅｒｍａｎｙ）、ドイツ国タムのマラブヴェルク（Ｍａｒａｂｕｗｅｒｋｅ  ＧｍｂＨ，Ｔａｍｍ，Ｇｅｒｍａｎｙ）、およびスイス国ローザンヌのシクパ・セキュリティ・インクス・デビジョン（ＳＩＣＰＡ  Ｓｅｃｕｒｉｔｙ  Ｉｎｋｓ  Ｄｉｖｉｓｉｏｎ，Ｌａｕｓａｎｎｅ，Ｓｗｉｔｚｅｒｌａｎｄ）から市販され、溶剤の組み合わせ中に溶解または懸濁された光ルミネセンス物質、懸濁剤、およびバインダー樹脂を含む。光ルミネセンスインク層の好ましい厚さは１μｍ〜２０μｍ、より好ましくは２μｍ〜１０μｍである。光ルミネセンスインクの追加層が使用される場合、それは好ましくはバッキング層のどちらかの面に直接隣接して位置する。
【００５８】
本発明の光ルミネセンス粘着テープの露出接着剤層は、使用前、および／または粘着テープがロール形態に巻かれる間、好ましくは少なくとも１つの剥離ライナーによって覆われ保護される。剥離ライナーは感圧性粘着テープ産業で周知であり、感圧接着剤層を支持して汚染から保護し、テープがロール形態で保存される際に、粘着テープの多重巻きを含むロールが互いに付着するのを防ぐ役割を果たす。剥離ライナーは、一般に紙またはポリマーフィルムを含む。これらはシリコーンなどの付着忌避性ポリマーで処理されても良く、あるいは感圧接着剤材料に対して固有に低付着性を有するような材料を含んでも良い。剥離ライナーの限定されない例としては、シリコーン被覆クラフト紙、シリコーン被覆ポリエチレン被覆紙、シリコーン被覆されたまたはシリコーン被覆されていないポリエチレンまたはポリプロピレンなどの支持材料、並びにシリコーン尿素、ウレタン、および米国特許第３，９５７，７２４号、同第４，５６７，０７３号、同第４，３１３，９８８号、同第３，９９７，７０２号、同第４，６１４，６６７号、同第５，２０２，１９０号、および同第５，２９０，６１５号で定義されるような長鎖アルキルアクリレートなどのポリマー剥離剤で被覆された前述の支持材料が挙げられる。
【００５９】
本発明の光ルミネセンス粘着テープは、粘着テープ産業において両面被覆粘着テープのために用いられるやり方によって製造されても良い。
【００６０】
中間バッキング層の各主表面に接着剤層を有する両面被覆粘着テープは、溶剤性または水性接着剤の層をバッキングまたは中間剥離ライナー上に直接キャスティングし、次に溶剤または水を乾燥によって除去して調製しても良い。接着剤層は、バッキングまたは中間剥離ライナー上に接着剤を直接ホットメルトコーティングして調製しても良い。あるいは、例えばメルテンズ（Ｍａｒｔｅｎｓ）の米国特許第４，１８１，７５２号で記載されるように、モノマーのオンウェブＵＶ重合によって接着剤層を調製しても良い。接着剤層（群）は、ナイフコーティング、彫刻ロール（グラビア）印刷、ロータリスクリーン印刷、吹付けまたはホットメルトコーティングなどの一般的手法を使用して、連続または不連続の様式でバッキングに適用しても良い。あるいは、上述のオンウェブＵＶ重合技術によって、バッキング上の所定位置で接着剤を重合しても良い。
【００６１】
特定の場合、接着剤層および／または光ルミネセンスインク層の適用前に、下塗剤または付着促進剤をバッキング層に塗布して、接着剤またはインク層のバッキング層への適切な固着を確実にしても良い。バッキング層をプライミングするための一般的方法としては、火炎処理、空気または窒素コロナ処理、および／または化学下塗剤の塗布が挙げられる。
【００６２】
光ルミネセンス剤をいくつかの方法のいずれかで、光ルミネセンス粘着テープ中に組み込んでも良い。本発明で使用される光ルミネセンス剤は、不溶性粉末または顔料の形態で使用されても良く、粘着テープの接着剤層またはバッキング層の調製過程中に混合されても良い。光ルミネセンス剤は、界面活性剤、懸濁剤、およびポリマーマトリクスなどを含む支持バインダー材料中に光ルミネセンス物質が提供される、光ルミネセンスインクの構成要素として提供されても良い。光ルミネセンス剤は溶剤中に可溶性であることができ、別個の層として用いても、あるいは粘着テープのその他の層に添加しても良い、透明インクとして一般に入手できる。
【００６３】
紙またはポリマーフィルムに蛍光性またはリン光性画像を印刷するために使用されるインクのような光ルミネセンスインクの別個の層の使用は、本発明の光ルミネセンス粘着テープ中に光ルミネセンス剤を提供する好ましい方法である。この別個のインクの層は、好ましくはバッキング層に適用されて、露出接着剤層の下に横たわっても良い。インクは連続または不連続どちらの様式で適用されても良い。
【００６４】
図１は、１つの主表面に感圧接着剤層１２を有し、第２の主表面に光ルミネセンス剤１４を含むインク層１８と感圧接着剤１２の第２の層を有する、バッキング層２２を含む光ルミネセンステープ２０の概略横断面図を示す。光ルミネセンス粘着テープ２０は剥離ライナー１６上に担持されて示される。
【００６５】
本発明は、基材が本発明の光ルミネセンス粘着テープによって互いに付着する、第１の基材および第２の基材を含むアセンブリーについても記載する。
【００６６】
本発明の好ましいアセンブリーは、第２の基材がデータカードであるものである。
【００６７】
光ルミネセンス粘着テープによって互いに結合する基材は、ガラス、金属、塗装金属、木材、ポリマー材料、紙、厚紙、皮革および布帛、あるいは接着剤結合が形成できるあらゆるその他の表面から選択されても良い。基材は低い浮彫り模様を有しても型押しされても良いが、滑らかでウェッティングと接着剤結合を促進することが好ましい。好ましくは基材は、紙、ポリマーフィルムを含み、あるいはポリマーフィルムおよび／または紙を含む多層ラミネートを含む。
【００６８】
第２の基材は、好ましくは、ポリ塩化ビニル（ＰＶＣ）と、ポリカーボネートと、ポリエチレンテレフタレート（ＰＥＴ、ＰＥＴＧ、ＰＥＴＦ）などのポリエステルと、ポリスチレン（ＰＳ）と、アクリロニトリル−ブタジエン−スチレンポリマー（ＡＢＳ）と、ポリエチレン（ＰＥ）およびポリプロピレン（ＰＰ）などのポリオレフィンなどの一般にデータカード産業で用いられる射出成形または押出し大量生産低価格工業ポリマーの群より選択されるポリマー材料を含む。第２の基材は、例えばデータを保存するために画像、印刷、電子チップ、および／または磁気ストライプを有しても良く、カード所有者名および口座番号が型押しされても良い。
【００６９】
本発明は、ａ）第１の基材を提供するステップと、ｂ）本発明の光ルミネセンス粘着テープを提供するステップと、ｃ）前記粘着テープを第１の露出接着剤層によって第１の基材に付着するステップと、ｄ）粘着テープを光ルミネセンス剤を励起できる電磁放射線に曝露するステップと、ｅ）第１の基材上の粘着テープの存在を光電セルによって確認するステップと、ｆ）第２の基材を提供するステップと、ｇ）第２の基材を第２の接着剤層によって、前記粘着テープを有する第１の基材に付着させるステップと、を含む、２つの基材を互いに付着させる方法も含む。
【００７０】
図３は、光ルミネセンス粘着テープ１０を基材３２に付着して、その存在を光学認識装置３４で検出する方法のステップを示す。光学認識装置３４は、３６として表されるＵＶ光を使用してルミネセンス剤を励起し、３８として表される反応性発光を検出する。基材３２は、移動するアセンブリーラインベルト４０上に担持されて示される。
【００７１】
また光電セルに加えて、本方法で用いられる光学認識装置は、１）粘着テープを有する基材が検出されない場合、基材に粘着テープを適用する自動システムを自動的に停止させるための光学認識装置に接続される手段、および／または２）粘着テープが検出できない基材を選別あるいは取り除けるための選別装置を含んでも良い。
【００７２】
本発明の方法で使用するための励起光源および光電セルの双方を含む光学認識装置は一般に入手でき、例えばドイツ国ヴァルトキルヒェンのエルビン・ジック（Ｅｒｗｉｎ  Ｓｉｃｋ  ＡＧ  ｏｆ  Ｗａｌｄｋｉｒｃｈｅｎ，Ｇｅｒｍａｎｙ）から入手できる。
【００７３】
本発明は以下の実施例で例証されるが、限定されない。粘着テープの存在を確認するための試験方法、および９０°引きはがし粘着力の測定を最初に説明する。
【００７４】
試験方法
Ａ．光学認識装置での粘着テープ存在の確認
本発明で有用なテープを評価するために、蛍光を促進して検出できる光学認識装置を用いた。装置はドイツ国ヴァルトキルヒェンのエルビン・ジック（Ｅｒｗｉｎ  Ｓｉｃｋ  ＡＧ  ｏｆ  Ｗａｌｄｋｉｒｃｈｅｎ，Ｇｅｒｍａｎｙ）からルミネセンス検出器モデルＬＵＴ  ３−９５２として市販される。この装置は、ルミネセンス剤の励起のための波長３７０ｎｍを有するＵＶ光出力を有する蛍光（ＵＶ）光源を含んだ。ＵＶ光は周波数約５ｋＨｚで変調された。
【００７５】
装置は、光学フィルター（ドイツ国ヴァルトキルヒェンのエルビン・ジック（Ｅｒｗｉｎ  Ｓｉｃｋ  ＡＧ  ｏｆ  Ｗａｌｄｋｉｒｃｈｅｎ，Ｇｅｒｍａｎｙ）から９５２からモデルＲＧ  ６１０として入手される）も含んで、普通の便せんシートである第１の基材中のルミネセンス剤からのほとんどの発光が光電セルに到達するのを防いだ。フィルターは紙基材からの青色ルミネセンスをブロックし、６１０ｎｍを超える波長を有する光のみを光電セルに通過させた。
【００７６】
認識装置で用いられた光電セルは、約４２０ｎｍ〜７５０ｎｍの範囲の波長で可視光に感応性であった。大まかに言えば、光信号は、粘着テープからの光子流束が光強度に比例する電流を生じる光電子増倍管で検出された。励起源からのＵＶ光と同じ変調を有する光だけが、光電セル（相感応性検出）によって検出された。信号は、光電セルからミリアンペア（ｍＡ）のアナログ出力信号を出力した。
【００７７】
検出器の感度の調節と適切なレンズの選択を使用して、装置が基材に付着する蛍光性粘着テープを認識する能力をさらに最適化できる。
【００７８】
検出器感度は不定だったので、ｍＡ単位の検出器反応の値は絶対値でなく相対値である。ｍＡ単位の光電セル反応の絶対値は、認識装置と共に用いたレンズ、および発光が生じた粘着テープの領域に左右された。
【００７９】
Ｂ．９０°引きはがし粘着力
ＦＩＮＡＴ（感圧・感熱性接着紙製造および加工業者国際連盟（Ｆｅｄｅｒａｔｉｏｎ  Ｉｎｔｅｒｎａｔｉｏｎａｌｅ  ｄｅｓ  Ｆａｂｒｉｃａｎｔｓ  Ｅｕｒｏｐｅｅｎｓ  ｅｔ  Ｔｒａｎｓｆｏｒｍａｔｅｕｒｓ  ｄ’Ａｄｈｅｓｉｆｓ  ｅｔ  Ｔｈｅｒｍｏｃｏｌｌａｎｔｓ  ｓｕｒ  Ｐａｐｉｅｒｓ  ｅｔ  ａｕｔｒｅｓ  Ｓｕｐｐｏｒｔｓ））方法２に従って、ポリエチレンテレフタレート（ＰＥＴ）、一般にクレジットカードの製造に用いられるポリ塩化ビニルとアクリロニトリル−ブタジエン−スチレン（ＰＶＣ／ＡＢＳ）との配合物、およびポリカーボネート（ＰＣ）の３つの表面からの本発明の粘着テープの９０°引きはがし粘着力を測定した。
【００８０】
テープを基材に適用し、２ｋｇのローラーを２回転がして、次に１分未満のドウェル時間で基材から３００ｍｍ／分の速度で剥がした。各基材を３回試験して、結果を平均化した。結果をｇ／ｃｍで記録し、Ｎ／ｃｍに変換した。
【実施例】
【００８１】
実施例１
非発光性面に感圧接着剤層を有する多層で赤い発光性フィルムのシート（米国ミネソタ州セントポールの３Ｍカンパニー（３Ｍ  Ｃｏｍｐａｎｙ，Ｓｔ．Ｐａｕｌ，Ｍｉｎｎｅｓｏｔａ，ＵＳＡ）から入手できるスコッチカル（ＳＣＯＴＣＨＣＡＬ）TM５７００、赤）の非接着性でルミネセンスの面を溶剤性で再配置性の感圧接着剤の１００μｍ厚の層で被覆した。再配置性の接着剤層を強制空気オーブン内で乾燥させて、約５μｍの乾燥厚を得た。外観検査からは、再配置性の接着剤コーティングが不連続に見えることが示された。
【００８２】
赤い発光性テープは、紙シートに適用された後に明白に可視的であり、上述の光学認識装置によって容易に検出可能であった。いくつかの異なるプラスチッククレジットカードをそれぞれ、露出接着剤の第２の層に付着した。これらはデータカード上に接着剤残渣を残すことなく、粘着テープを有する紙基材から容易に除去できた。
【００８３】
実施例２
厚さ３６μｍのポリエステル（ポリエチレンテレフタレート、ＰＥＴ）フィルムは、フランス国ミリベル・セデックスの東レ・プラスチック・ヨーロッパ（Ｔｏｒａｙ  Ｐｌａｓｔｉｃ  Ｅｕｒｏｐｅ  Ｓ．Ａ．，Ｍｉｒｉｂｅｌ  Ｃｅｄｅｘ，Ｆｒａｎｃｅ）から得られ、３５μｍのメイヤーバーを使用して、溶剤ベースの蛍光性インクと共に第１の面に被覆された。蛍光性インクは、イソプロパノール、１−メトキシ−２−プロパノール、およびエタノール混合物中３０％固形分のシクパ（Ｓｉｃｐａ）＃８１Ａ００１Ｆとして、スイス国プリリー（Ｐｒｉｌｌｙ，Ｓｗｉｔｚｅｒｌａｎｄ）のシクパ（ＳＩＣＰＡ）Ｓ．Ａ．から得られた。図２に示すように、インク中の光ルミネセンス剤は、ピーク３６６ｎｍの紫外線（ＵＶ）吸収スペクトル、およびピーク５３０ｎｍの蛍光性発光スペクトルを示した。
【００８４】
温度が５０℃から９０℃まで増大する強制空気内で、蛍光性インク層を約３分間乾燥した。蛍光性インクの乾燥塗布量は約３．５ｇ／ｍ2であった。乾燥したインク層は、周囲照明条件下で固有の淡黄色を有した。
【００８５】
次に溶剤性で微小球ベースの再配置性の接着剤を実施例１と同量で蛍光性インク層に被覆し、同一条件下で乾燥させた。
【００８６】
次に片面にシリコーン剥離層が提供されるポリマー被覆紙を含む剥離ライナーを再配置性の接着剤層にラミネートした。
【００８７】
次にポリエチレンテレフタレートフィルムバッキングの第２の面を合成ゴム（リップルウッド・ホールディングスＬＬＣ（Ｒｉｐｐｌｅｗｏｏｄ  Ｈｏｌｄｉｎｇｓ  ＬＬＣ）からクレイトン（Ｋｒａｔｏｎ）４１１１として得られる合成ブロックポリマー）および粘着付与樹脂（エクソン・ケミカルズ（Ｅｘｘｏｎ  Ｃｈｅｍｉｃａｌｓ）からのエスコレズ（Ｅｓｃｏｒｅｚ）１３１０）を含む溶剤ベースの感圧接着剤で被覆した。接着剤の未乾燥塗布量は約８０μｍであり、温度が６０℃から９０℃まで増大するオーブン内での強制空気中での乾燥後、約３５μｍの乾燥塗布量が帰結した。
【００８８】
実施例３
ポリエステルバッキング層と微小球ベースの感圧接着剤層との間に、スイス国プリリー（Ｐｒｉｌｌｙ，Ｓｗｉｔｚｅｒｌａｎｄ）のシクパ（ＳＩＣＰＡ）Ｓ．Ａ．から３６０．０１１Ｆとして入手できる蛍光性オフセット印刷インク（透明）層を用いたこと以外は、実施例２を繰り返した。このインク中のルミネセンス剤は５５０ｎｍに最大発光を有したが、６１０ｎｍ（認識波長）での十分な強度の発光を有し、基材からの発光と比較して、確実に検出可能であり、粘着テープの存在の正確な指標を提供した。
【００８９】
実施例４
次に３６μｍポリエステルフィルムの片面を溶剤性の再配置性のアクリル感圧接着剤で被覆して強制空気オーブン内で乾燥し、約１２μｍの乾燥コーティング厚を得た。次に露出接着剤を剥離ライナーで覆った。
【００９０】
次にポリエステルバッキングの反対側をスイス国プリリー（Ｐｒｉｌｌｙ，Ｓｗｉｔｚｅｒｌａｎｄ）のシクパ（ＳＩＣＰＡ）Ｓ．Ａ．からの３０％固形分のルミネセンスのインク、シクパ（Ｓｉｃｐａ）８１Ａ００１Ｆで１２μｍの未乾燥厚さで被覆し、強制空気オーブン内で乾燥して約４μｍの乾燥厚を得た。次に合成ブロックポリマー（クレイトン（Ｋｒａｔｏｎ）４１１１）と粘着付与樹脂（エスコレズ（Ｅｓｃｏｒｅｚ）１３１０）を含む溶剤ベースのラバーレジン感圧接着剤の層を乾燥したインク上に被覆し、乾燥して３５μｍの乾燥接着剤厚を得た。
【００９１】
次に、蛍光性インク層とラバーレジンベースの接着剤層を有する粘着テープの面を多目的事務用紙のＡ４サイズシートに付着した。次に粘着テープを実施例で上述した光学認識装置からのＵＶ放射線に曝露した。９．４ｍＡの光電セル反応が測定された。この反応は、粘着テープをそれが付着する紙から区別するのに十分であり、粘着テープの存在の明確な指標を与えた。
【００９２】
実施例４のテープのための粘着テープ構造および光電セル反応を下の表２にまとめる。
【００９３】
実施例４の粘着テープを上の試験方法で記載された３つの基材からの９０°引きはがし粘着力について評価した。結果を表１にまとめる。
【００９４】
【表１】
2005502763.tif 000003
【００９５】
実施例５〜８
蛍光性インク層と再配置性のアクリル接着剤層の厚さを変化させて、表１に示す厚さを有する層を製造したこと以外は、実施例４を繰り返した。
【００９６】
これらの粘着テープも実施例４で記載したようにして紙シートに付着させ、次にそれらの光電セル反応について評価した。結果を表１にまとめる。実施例５〜８の各粘着テープは光学認識装置からの十分な反応を示し、明白に粘着テープの存在を示した。
【００９７】
実施例９
アクリル接着剤がフランス国ブーローニュ−ビヤンクールのローディア（Ｒｈｏｄｉａ）ＳＡ，（Ｒｈｏｄｉａ  ＳＡ，Ｂｏｕｌｏｇｎｅ−Ｂｉｌｌａｎｃｏｕｒｔ，Ｆｒａｎｃｅ）からロドタック（ＲＨＯＤＯＴＡＫ）３９７として市販される水性感圧接着剤であったこと以外は、実施例４を調製した。５０％固形分接着剤分散体を５０μｍの未乾燥コーティング厚で被覆し、強制空気オーブン内で乾燥して約２５μｍの乾燥コーティング厚を得た。
【００９８】
粘着テープのラバーレジンＰＳＡ面を多目的事務用紙のシートに付着し、上述の方法を使用して６１０ｎｍで蛍光の相対値を測定して、このテープも評価した。表１に示すように、５．３ｍＡの値が記録された。
【００９９】
実施例１０〜１１
アクリル接着剤が１０重量％の中空ガラス微小球を含んだこと以外は、実施例９を繰り返した。実施例１０では、再配置性の接着剤が、約３０〜１１５μｍの範囲の粒度を有する１０重量％のガラスバブル（米国ミネソタ州セントポールの３Ｍカンパニー（３Ｍ  Ｃｏｍｐａｎｙ，Ｓｔ．Ｐａｕｌ，ＭＮ，ＵＳＡ）からスコッチライト（Ｓｃｏｔｃｈｌｉｔｅ）TMＫシリーズガラスバブル（Ｋ  Ｓｅｒｉｅｓ  Ｇｌａｓｓ  Ｂｕｂｂｌｅ）（Ｋ１５）として入手できる）を含んだ。実施例１１では、接着剤が、約２０−８５μｍの範囲の粒度を有する１０重量％のガラスバブル（米国ミネソタ州セントポールの３Ｍカンパニー（３Ｍ  Ｃｏｍｐａｎｙ，Ｓｔ．Ｐａｕｌ，ＭＮ，ＵＳＡ）からＶＳ５５００として入手できる）を含んだ。
【０１００】
実施例１０〜１１の粘着テープに対する光電セル反応（ｍＡ単位）を表２にまとめる。
【０１０１】
【表２】
2005502763.tif 000004
【０１０２】
比較例１
実施例で記載した光学認識装置を使用して、多目的事務用紙を評価した。光電セルからの０．２ｍＡの電流が測定された。
【図面の簡単な説明】
【０１０３】
【図１】１つの主表面に接着剤層１２を有し、第２の主表面に光ルミネセンス剤１４を含むインク層１８と感圧接着剤層１２を有するバッキング層２２を含む、光ルミネセンステープ２０の概略横断面図を示す。光ルミネセンス粘着テープ２０は剥離ライナー１６上に担持されて示される。
【図２】本発明における好ましい光ルミネセンス剤である、無色蛍光性イエロー８１Ａ００１Ｆの紫外線励起スペクトルおよび蛍光性発光スペクトルの双方を示す。
【図３】ＵＶ光放射線源３６および光電セルの双方を含んで蛍光性発光３８を検出する光学認識装置３４をアセンブリーラインベルト４０上に担持されながら通過する、第１の露出接着剤表面によって第１の基材３２に付着する光ルミネセンス粘着テープ１０を示す。
【図２】
2005502763.tif 000005
【国際公開パンフレット】
2005502763.tif 000006
2005502763.tif 000007
2005502763.tif 000008
2005502763.tif 000009
2005502763.tif 000010
2005502763.tif 000011
2005502763.tif 000012
2005502763.tif 000013
2005502763.tif 000014
2005502763.tif 000015
2005502763.tif 000016
2005502763.tif 000017
2005502763.tif 000018
2005502763.tif 000019
2005502763.tif 000020
2005502763.tif 000021
2005502763.tif 000022
2005502763.tif 000023
2005502763.tif 000024
2005502763.tif 000025
2005502763.tif 000026
2005502763.tif 000027
2005502763.tif 000028
2005502763.tif 000029
2005502763.tif 000030
2005502763.tif 000031
2005502763.tif 000032
2005502763.tif 000033
【国際調査報告】
2005502763.tif 000034
2005502763.tif 000035
2005502763.tif 000036